(57)【特許請求の範囲】
【請求項１】
前端にねじ部が設けられた軸部と、
前記軸部の後端に設けられて前記軸部より大径の頭部と、
締め付け工具が締め付け側に回転するときに係合し、かつ、反締め付け側に回転するときに係合しない、前記頭部の後面に設けられた係合凹部と、を有し、
前記頭部の外周面には、後方から見て前記頭部の径方向に互いに対向しない位置に設けられて前後方向に延びる３つ以上の奇数個の溝部を有し、
前記溝部の前端に、後方から見て、径方向外側に膨らんで張り出した張り出し部が設けられている、ねじの製造方法であって、
円柱状のワークを用意する工程と、
前記軸部と同じ径を有する軸凹部を有する第一金型と、前記第一金型に対して接近可能で、前記軸部の径より大径で前記第一金型に向かって拡径する予備加工凹部を有する第二金型とを用意する工程と、
前記ワークの一端を前記第一金型の前記軸凹部で保持し、前記ワークの他端を前記第二金型の予備加工凹部に接触させながら前記第二金型を前記第一金型に対して接近させて前記ワークを塑性変形させて、軸部と、前記軸部より大径の膨出部を備えた第一中間素材を得る工程と、
前記第一金型に対して接近可能で、前記係合凹部および前記溝部の形状を転写可能な仕上げ加工凹部を備えた第三金型を用意し、
前記第一中間素材の前記膨出部を前記第三金型の前記仕上げ加工凹部で押圧しながら、前記第三金型を前記第一金型に対して近づけて前記第一中間素材を塑性変形させ、前記仕上げ加工凹部で前記係合凹部および前記溝部の形状を転写する際に塑性流動させた肉で前記張り出し部を形成して、前記係合凹部、前記溝部および前記張り出し部を備えた頭部と、軸部とを備えた第二中間素材を得る工程と、
前記第二中間素材の前記軸部にねじ部を形成して前記ねじを得る工程と、を有し、
前記第一中間素材を得る工程において、前記膨出部のうち、前記第一金型に近い部位の径が前記第二金型に近い部位の径よりも大きくなるように加工する、ねじの製造方法。
【請求項２】
（第一中間素材の膨出部の直径／第一中間素材の膨出部の高さ）の比率が１以上であり、かつ、（第一中間素材の膨出部の高さ／ねじの頭部の高さ）の比率が１．８未満である、請求項１に記載のねじの製造方法。
【請求項３】
前端にねじ部が設けられた軸部と、
前記軸部の後端に設けられて前記軸部より大径の頭部と、
締め付け工具が締め付け側に回転するときに係合し、かつ、反締め付け側に回転するときに係合しない、前記頭部の後面に設けられた係合凹部と、を有する、ねじであって、
前記頭部の外周側面には、後方から見て前記頭部の径方向に互いに対向しない位置に設けられ前後方向に延びる３つ以上の奇数個の溝部を有し、
前記溝部の前端に、後方から見て、径方向外側に膨らんで張り出した張り出し部が設けられている、請求項１または２に記載の製造方法により製造されるねじ。
【発明の詳細な説明】
【技術分野】
【０００１】
本発明は、ねじの製造方法およびねじに関する。
【背景技術】
【０００２】
特許文献１に、通常の使用者は取り外しができないが、メーカや修理工場では取り外すことができる取り外し防止ねじが示されている。
特許文献１において、このねじの頭部に設けられた係合凹部は、ドライバビットで締め付けることはできるが、緩めることができない構造とされている。さらに、ねじの頭部の周縁部に１以上の凹部が設けられ、この凹部に専用工具を接触させることにより、ねじを緩めることができる。
【先行技術文献】
【特許文献】
【０００３】
【特許文献１】特開２００１−２９５８２６号公報
【発明の概要】
【発明が解決しようとする課題】
【０００４】
特許文献１には、ねじを緩めるために使う凹部（溝部）を形成する加工方法は記載されていない。取り外し防止用ではない一般的なねじを形成してから溝部を切削加工し、取り外し防止用のねじを製造することは生産効率の観点から現実的ではない。そこで、本発明者は、剪断加工や圧造加工によりねじを製造することを検討した。ところが、ねじを緩めるために使う溝部と締め付け用に使う係合凹部とを剪断加工しようとすると、一般的なねじの製造方法に比べてバリが生じやすくなり、生産効率が低下してしまいやすい。
【０００５】
そこで本発明は、効率よくかつ精度よく製造できる、通常の使用者には取り外しができないねじの製造方法およびねじを提供することを目的とする。
【課題を解決するための手段】
【０００６】
本発明にかかるねじの製造方法は、
前端にねじ部が設けられた軸部と、
前記軸部の後端に設けられて前記軸部より大径の頭部と、
締め付け工具が締め付け側に回転するときに係合し、かつ、反締め付け側に回転するときに係合しない、前記頭部の後面に設けられた係合凹部と、を有し、
前記頭部の外周面には、後方から見て前記頭部の径方向に互いに対向しない位置に設けられて前後方向に延びる３つ以上の奇数個の溝部を有し、
前記溝部の前端に、後方から見て、径方向外側に膨らんで張り出した張り出し部が設けられている、ねじの製造方法であって、
円柱状のワークを用意する工程と、
前記軸部と同じ径を有する軸凹部を有する第一金型と、前記第一金型に対して接近可能で、前記軸部の径より大径で前記第一金型に向かって拡径する予備加工凹部を有する第二金型とを用意する工程と、
前記ワークの一端を前記第一金型の前記軸凹部で保持し、前記ワークの他端を前記第二金型の予備加工凹部に接触させながら前記第二金型を前記第一金型に対して接近させて前記ワークを塑性変形させて、軸部と、前記軸部より大径の膨出部を備えた第一中間素材を得る工程と、
前記第一金型に対して接近可能で、前記係合凹部および前記溝部の形状を転写可能な仕上げ加工凹部を備えた第三金型を用意し、
前記第一中間素材の前記膨出部を前記第三金型の前記仕上げ加工凹部で押圧しながら、前記第三金型を前記第一金型に対して近づけて前記第一中間素材を塑性変形させ、前記仕上げ加工凹部で前記係合凹部および前記溝部の形状を転写する際に塑性流動させた肉で前記張り出し部を形成して、前記係合凹部、前記溝部および前記張り出し部を備えた頭部と、軸部とを備えた第二中間素材を得る工程と、
前記第二中間素材の前記軸部にねじ部を形成して前記ねじを得る工程と、を有し、
前記第一中間素材を得る工程において、前記膨出部のうち、前記第一金型に近い部位の径が前記第二金型に近い部位の径よりも大きくなるように加工する、ねじの製造方法。
【０００７】
本発明のねじの製造方法によれば、圧造により加工するので、切削加工に比べて低コストであり大量生産に適している。また、第一中間素材を形成する工程において、第一金型に近い部位の径が大きくなるように第一中間素材を形成している。このため、第二中間素材を形成する工程において、係合凹部の形状を転写する際に、肉が下方かつ側方に向かって塑性流動し、係合凹部の深い部位に十分に肉が回り込む。これにより、高い形状精度で係合凹部を加工することができる。このとき、溝部の下部に回り込んだ肉により、張り出し部が形成される。
【０００８】
また、本発明のねじは、
前端にねじ部が設けられた軸部と、
前記軸部の後端に設けられて前記軸部より大径の頭部と、
締め付け工具が締め付け側に回転するときに係合し、かつ、反締め付け側に回転するときに係合しない、前記頭部の後面に設けられた係合凹部と、を有する、ねじであって、
前記頭部の外周側面には、後方から見て前記頭部の径方向に互いに対向しない位置に設けられ前後方向に延びる３つ以上の奇数個の溝部を有し、
前記溝部の前端に、後方から見て、径方向外側に膨らんで張り出した張り出し部が設けられ、上記のいずれかの製造方法により製造される。
【０００９】
本発明のねじによれば、市販の締め付け工具を用いて容易に締め付け作業を行うことができ、また、専用の工具を用いて緩めることができる。これにより、締結されたねじを、市販の締め付け工具で不用意に緩められることを防止できる。また、ねじに溝部が形成されていても、締結時に締め付け工具と係合凹部とを十分に接触させることができ、適切な締付けトルクでねじを締結することができる。
【発明の効果】
【００１０】
本発明によれば、効率よくかつ精度よく製造できる、通常の使用者には取り外しができないねじの製造方法およびねじを提供することができる。
【図面の簡単な説明】
【００１１】
【図１】本実施形態に係るねじを示す図であって、（ａ）は上面図、（ｂ）は（ａ）におけるＩ−Ｉ断面図である。
【図２】ねじを緩める締結解除工具を示す図であって、（ａ）はねじとの係合側から視た正面図、（ｂ）は斜視図である。
【図３】ねじの製造方法を説明する図であって、（ａ）はワークの側面図、（ｂ）は本実施形態における第一中間素材の側面図、（ｃ）は比較例における第一中間素材の側面図である。
【図４】本実施形態に係るねじの製造方法を説明する図であって、（ａ）は第一中間素材形成工程を説明する側断面図、（ｂ）は第二中間素材形成工程を説明する側断面図である。
【図５】第三金型の形状を説明する第三金型の斜視図である。
【図６】比較例に係るねじの製造方法を説明する図であって、（ａ）は第一中間素材形成工程を説明する側断面図、（ｂ）は第二中間素材形成工程を説明する側断面図である。
【図７】本実施形態および比較例のそれぞれのねじの製造方法の概略を説明する説明図である。
【図８】変形例に係るねじを示す図であって、（ａ）は上面図、（ｂ）は（ａ）におけるＩＩ−ＩＩ断面図である。
【発明を実施するための形態】
【００１２】
以下、本発明に係るねじの製造方法およびねじの実施の形態の例を、図面を参照して説明する。
図１は、本実施形態に係るねじ１１を示す図であって、（ａ）は上面図、（ｂ）は（ａ）におけるＩ−Ｉ断面図である。図２は、ねじ１１を緩める締結解除工具３１を示す図であって、（ａ）はねじ１１との係合側から視た正面図、（ｂ）は斜視図である。
【００１３】
図１の（ａ）および（ｂ）に示すように、本実施形態に係るねじの製造方法によって製造されるねじ１１は、頭部１２と軸部１３とを有している。以降の説明において、便宜上、軸部１３側をねじ１１の前方、頭部１２側をねじ１１の後方と呼ぶ。
【００１４】
ねじ１１は、前端に軸部１３を有しており、頭部１２は、軸部１３の後端に設けられている。軸部１３には、おねじからなるねじ部１４が設けられており、被締結物側に設けられためねじに対して螺合可能とされている。
図示したねじ１１は、図１の（ａ）に示したように、後方から見て時計回り方向が締め付け方向Ａとされ、反時計回り方向が反締め付け方向Ｂとされている。ねじ１１は、締め付け方向Ａへ回転されることで被締結物を締結し、反締め付け方向Ｂへ回転されることで被締結物から外される。
【００１５】
頭部１２は、軸部１３よりも大径の平面視円形状に形成されている。頭部１２の軸部１３と反対側の後面には、平面視十字形状の係合凹部２１が形成されている。係合凹部２１には、十字ドライバビットなどのように周囲に複数（本例では４つ）の突起を有する市販の締め付け工具（図示略）が嵌合可能とされている。
係合凹部２１は、その内周部が、頭部１２の後方へ向かって次第に広がる形状に形成されている。この係合凹部２１の内周面は、４つの係合段部２３により不連続な面とされている。隣り合う係合段部２３の間は傾斜面２４によって連続している。傾斜面２４は、係合段部２３から反締め付け方向Ｂ側に向かって、滑らかに径方向の中央側に盛り上がる連続面として形成されている。
【００１６】
また、ねじ１１の頭部１２は、その外周面に、前後方向に延びる溝部２５を有している。本例では、溝部２５が３つ形成されている。溝部２５の形成数は、３つに限らず、３つ以上の奇数個であれば５つ以上であっても良い。これらの溝部２５は、頭部１２の後方から見て頭部１２の径方向に互いに対向しない位置に設けられている。本例では、溝部２５は、周方向に沿って等間隔に形成されている。これらの溝部２５は、頭部１２の後方から見て中心側へ円弧状に凹む形状に形成されている。溝部２５は、上下方向に対して、上側が径方向内側に位置し、下側が径方向外側へ位置するように傾いていることが好ましい。後述する製造工程において、溝部形成凸部７４の摩耗を抑制するためである。
【００１７】
また、溝部２５の前端には、張り出し部２６が設けられている。この張り出し部２６は、板状に形成されており、頭部１２の後方から見て、径方向外側に膨らんで張り出した形状に形成されている。
【００１８】
上記のねじ１１では、頭部１２の係合凹部２１に挿し込んだ締め付け工具を締め付け方向Ａへ回転させると、締め付け工具の突起が各係合段部２３に係合する。これにより、ねじ１１は、締め付け工具によって締め付け方向Ａへ回転される。
また、頭部１２の係合凹部２１に挿し込んだ締め付け工具を反締め付け方向Ｂへ回転させると、締め付け工具の突起が各傾斜面２４を摺動する。これにより、内周部が頭部１２の後方へ向かって次第に広がる形状の係合凹部２１において、締め付け工具が傾斜面２４に押されて頭部１２の後方側へ押し出される。このように、被締結物を締結していたねじ１１を係合凹部２１に挿し込んで反締め付け方向Ｂへ回転させても、締め付け工具は頭部１２の係合段部２３に係合しない。つまり、ねじ１１は、締め付け工具によって反締め付け方向Ｂへ回転されず、締結状態が維持される。
【００１９】
図２の（ａ）および（ｂ）に示す専用の締結解除工具３１によって、被締結物を締結していたねじ１１を緩めることができる。締結解除工具３１は、棒状に形成されており、先端側にねじ係合部３２を有し、後端側に把持部３３を有している。
ねじ係合部３２は、ねじ１１の頭部１２を収容可能な収容凹部３５を有している。収容凹部３５は、先端に開口を有している。この収容凹部３５には、その開口側における内縁に、頭部１２の溝部２５と同数である３つの係合突起部３６を有している。これらの係合突起部３６は、溝部２５と同様に、周方向に等間隔に配置されている。係合突起部３６は、先端側から見て中心側へ円弧状に突出する形状に形成されている。
締結解除工具３１の把持部３３は、後端側から見て正六角形状に形成されており、電動ドライバの六角形のビットや六角形のハンドドライバが係合可能とされている。
【００２０】
この締結解除工具３１を用いて被締結物を締結していたねじ１１を緩める手順を説明する。まず、ねじ１１の頭部１２に締結解除工具３１のねじ係合部３２をあてがい、収容凹部３５内に頭部１２を収容させ、頭部１２の溝部２５に係合突起部３６を係合させる。そして、ねじ１１の頭部１２に係合させた締結解除工具３１の把持部３３に市販の工具を係合させて反締め付け方向Ｂへ捻る。これにより、ねじ１１は、締結解除工具３１とともに反締め付け方向Ｂへ回転され、よって、被締結物を締結していたねじ１１が緩められる。
【００２１】
上記のねじ１１によれば、市販の締め付け工具を用いて容易に締め付け作業を行うことができ、また、専用の工具である締結解除工具３１を用いてしか緩めることができない。
【００２２】
次に、本実施形態に係るねじの製造方法について、各工程毎に説明する。
図３は、ねじ１１の製造方法を説明する図であって、（ａ）はワーク４１の側面図、（ｂ）は本実施形態における第一中間素材４１Ａの側面図、（ｃ）は比較例における第一中間素材４１Ｃの側面図である。図４は、本実施形態に係るねじ１１の製造方法を説明する図であって、（ａ）は第一中間素材形成工程を説明する側断面図、（ｂ）は第二中間素材形成工程を説明する側断面図である。図５は、第三金型７１の形状を説明する第三金型７１の斜視図である。
【００２３】
（ワーク準備工程）
ねじ１１となるワーク４１を用意する。このワーク４１は、金属材料からなるもので、図３の（ａ）に示すように、軸部１３と同じ径を有する所定長さの円柱状に形成したものである。
【００２４】
（予備加工用金型準備工程）
図４の（ａ）に示すように、第一金型５１と、第二金型６１とを用意する。
第一金型５１は、上方側が開口した軸凹部５２を有している。この軸凹部５２は、穴部５３に中子５４を挿し込むことで形成されている。中子５４は上下方向に移動可能に設けられている。軸凹部５２は、軸部１３と同じ径を有しており、この軸凹部５２にワーク４１が挿し込まれる。ワーク４１は、一端が軸凹部５２に挿し込まれることで、他端が上方の第二金型６１側へ突出された状態で第一金型５１に保持される。
第二金型６１は、第一金型５１に対して接近可能とされている。第二金型６１は、下方側が開口した予備加工凹部６２を有している。この予備加工凹部６２は、穴部６３に中子６４を挿し込むことで形成されている。予備加工凹部６２は、軸部１３の径より大径で第一金型５１に向かって拡径されている。
【００２５】
（第一中間素材形成工程）
第一金型５１の軸凹部５２にワーク４１を挿し込み、ワーク４１を第一金型５１に保持させる。この状態で、上方に突出されているワーク４１の他端を第二金型６１の予備加工凹部６２に接触させながら第二金型６１を第一金型５１に対して接近させる。このようにすると、図４の（ａ）に示すように、ワーク４１は、その他端が第二金型６１によって押し潰され、予備加工凹部６２の内形に倣って外方へ膨出するように塑性変形される。これにより、図３の（ｂ）に示すように、ワーク４１の他端には、軸部１３より大径の膨出部４２が形成される。つまり、この第一中間素材形成工程によって、軸部１３と、この軸部１３より大径の膨出部４２とを備えた第一中間素材４１Ａが得られる。
【００２６】
図３の（ｂ）に示したように、この第一中間素材４１Ａを得る第一中間素材形成工程において、膨出部４２のうち、第一金型５１に近い部位の径が第二金型６１に近い部位の径よりも大きくなるように加工する。つまり、図において、膨出部４２の下半分の径方向の大きさが、膨出部４２の上半分の径方向の大きさより大きくなるように、加工する。
【００２７】
（仕上げ加工用金型準備工程）
次に、図４の（ｂ）に示すように、第三金型７１を用意する。第三金型７１は、ねじ１１の頭部１２を仕上げ加工するための金型であり、第一金型５１に対して接近可能とされている。
図５に示すように、第三金型７１は、第一金型５１側に、仕上げ加工凹部７２を有している。この仕上げ加工凹部７２は、ねじ１１の頭部１２の係合凹部２１および溝部２５の形状を転写可能な凹部である。この仕上げ加工凹部７２には、係合凹部２１を形成する係合凹部形成凸部７３および溝部２５を形成する溝部形成凸部７４を有している。
【００２８】
（第二中間素材形成工程）
第一中間素材４１Ａの膨出部４２を第三金型７１の仕上げ加工凹部７２で押圧しながら、第三金型７１を第一金型５１に対して近づける。これにより、図４の（ｂ）に示すように、第一中間素材４１Ａの膨出部４２を塑性変形させ、係合凹部形成凸部７３および溝部形成凸部７４で係合凹部２１および溝部２５を形成する。そして、第三金型７１の仕上げ加工凹部７２の形状を第一中間素材４１Ａに転写する際に、塑性流動させた肉で頭部１２の張り出し部２６を形成する。つまり、この第二中間素材形成工程によって、係合凹部２１、溝部２５および張り出し部２６を備えた頭部１２と、軸部１３とを備えた第二中間素材４１Ｂが得られる。
【００２９】
（ねじ部形成工程）
中子５４を上方へ移動させて第一金型５１の軸凹部５２から第二中間素材４１Ｂの軸部１３を押し出し、第二中間素材４１Ｂの軸部１３にねじ部１４を形成する。これにより、軸部１３にねじ部１４が形成されたねじ１１が得られる。
【００３０】
（効果）
以上の本実施形態に係る製造方法によれば、圧造により加工するので、切削加工に比べて低コストであり大量生産に適している。
また、第一中間素材形成工程において、第一金型５１に近い部位の径が大きくなるように第一中間素材４１Ａを形成している。このため、第二中間素材４１Ｂを形成する第二中間素材形成工程において、係合凹部２１の形状を転写する際に、肉が下方かつ側方に向かって塑性流動し、係合凹部２１の深い部位に十分に肉が回り込む。これにより、高い形状精度で係合凹部２１を加工することができる。このとき、溝部２５の下部に回り込んだ肉により、張り出し部２６が形成される。また、この張り出し部２６の張り出し量は、頭部１２の後方から見て、頭部１２の外径線（頭部１２の仮想外接円）から径方向外側にはみ出ない程度とされている。
【００３１】
ここで、本発明に至る経緯について説明する。
本発明者らは、上述した製造方法を見出す前に、圧造加工により、軸部１３と、係合凹部２１を備えた頭部１２とを備えた中間素材を作製してから、この中間素材に溝部２５を剪断加工により加工することを考えた。しかし、溝部２５を剪断加工しようとすると、剪断加工により除去した肉が溝部２５の前端側に集まり、この肉が径方向外側に大きくはみ出てバリが生じてしまうことがあった。そして、このバリ取り加工のために生産効率が低下してしまい、好ましくないと考えた。
【００３２】
そこで、バリが生じないように、係合凹部２１を加工する際に同時に溝部２５を圧造加工することを考えた。この製造方法を以下に、比較例として説明する。
【００３３】
図６を用いて、比較例に係るねじの製造方法について説明する。
なお、上記実施形態と同一構成部分は同一符号を付して説明を省略する。
図６は、比較例に係るねじの製造方法を説明する図であって、（ａ）は第一中間素材形成工程を説明する側断面図、（ｂ）は第二中間素材形成工程を説明する側断面図である。
【００３４】
（ワーク準備工程、予備加工用金型準備工程）
ねじ１１となるワーク４１を用意し、図６（ａ）に示すように、第一金型５１と、第二金型８１とを用意する。
第二金型８１は、第一金型５１に対して接近可能とされている。第二金型８１は、下方側が開口した予備加工凹部８２を有している。この予備加工凹部８２は、穴部８３に中子８４を挿し込むことで形成されている。予備加工凹部８２は、軸部１３の径より大径で第一金型５１に向かって拡径されている。
【００３５】
（第一中間素材形成工程）
第一金型５１の軸凹部５２にワーク４１を挿し込み、ワーク４１を第一金型５１に保持させる。この状態で、上方に突出されているワーク４１の他端を第二金型８１の予備加工凹部８２に接触させながら第二金型８１を第一金型５１に対して接近させる。このようにすると、図６の（ａ）に示すように、ワーク４１は、その他端が第二金型８１によって押し潰され、予備加工凹部８２の内形に倣って外方へ膨出するように塑性変形される。
これにより、図３（ｃ）に示すように、ワーク４１の他端には、軸部１３より大径の大径部４５が形成される。つまり、この第一中間素材形成工程によって、軸部１３と、この軸部１３より大径の大径部４５とを備えた第一中間素材４１Ｃが得られる。この第一中間素材４１Ｃを得る第一中間素材形成工程において、大径部４５が第一金型５１から遠い側に設けられるように加工する。
【００３６】
（仕上げ加工用金型準備工程、第二中間素材形成工程）
図６の（ｂ）に示すように、ねじ１１の頭部１２を仕上げ加工するための第三金型７１を用意する。第一中間素材４１Ｃの大径部４５を第三金型７１の仕上げ加工凹部７２で押圧しながら、第三金型７１を第一金型５１に対して近づける。これにより、第一中間素材４１Ｃの大径部４５を塑性変形させ、係合凹部形成凸部７３および溝部形成凸部７４で係合凹部２１および溝部２５を形成する。このように第三金型７１の仕上げ加工凹部７２の形状を第一中間素材４１Ｃに転写する際に、塑性流動させた肉で頭部１２の張り出し部２６を形成し、係合凹部２１、溝部２５および張り出し部２６を備えた頭部１２と、軸部１３とを備えた第二中間素材４１Ｄを得る。
【００３７】
（ねじ部形成工程）
中子５４を上方へ移動させて第一金型５１の軸凹部５２から第二中間素材４１Ｄの軸部１３を押し出し、第二中間素材４１Ｄの軸部１３にねじ部１４を形成する。これにより、軸部１３にねじ部１４が形成されたねじ１１が得られる。
【００３８】
このような比較例に係る製造方法においては、第一中間素材形成工程において、大径部４５が第一金型５１から遠い側に設けられるように第一中間素材４１Ｃを形成している（図７の（ｂ）における工程１参照）。このため、第二中間素材４１Ｄを形成する第二中間素材形成工程において、係合凹部２１の形状を転写する際に、係合凹部２１の深い部位に肉が回りきらず、係合凹部２１の形状精度が低下してしまうことがある（図７の（ｂ）における工程２〜４参照）。また、溝部２５の下部に回り込む肉が少なく、十分に張り出し部２６が形成されないことがある（図７の（ｂ）における工程４の拡大図参照）。また、溝部２５の上下の縁部にダレが生じるため、ペンチやスパナなどの両側から挟み込む市販の工具によって把持して緩め易くなってしまう。
【００３９】
これに対して、上述した本実施形態に係る製造方法によれば、第一中間素材形成工程において、第一金型５１に近い部位の径が大きくなるように第一中間素材４１Ａを形成している（図７の（ａ）における工程１参照）。このため、第二中間素材４１Ｂを形成する第二中間素材形成工程において、係合凹部２１の形状を転写する際に、肉が下方かつ側方に向かって塑性流動し、係合凹部２１の深い部位に十分に肉が回り込む（図７の（ａ）における工程２〜４参照）。これにより、高い形状精度で係合凹部２１を加工することができる。このとき、溝部２５の下部に回り込んだ肉により、張り出し部２６が形成される（図７の（ａ）における工程４の拡大図参照）。
【００４０】
このような理由により、本発明に係るねじの製造方法によれば、効率よくかつ精度よく、通常の使用者には取り外しができないねじを製造することができる。
【００４１】
ここで、第一中間素材４１Ａの膨出部４２の高さおよび直径の違いによる塑性流動の挙動について調べた。その結果を表１に示す。
【００４２】
【表１】
0006467184.tif 000002
【００４３】
表１の実施例に示したように、膨出部４２の下半分の直径（第一金型に近い部位の径）が上半分の直径（第二金型に近い部位の径）よりも大きくなるように第一中間素材４１が加工されていると、所望の形状精度を有する係合凹部２１が得られた。
また、表１の比較例に示したように、第一中間素材４１を、膨出部４２の下半分の直径（第一金型に近い部位の径）が上半分の直径（第二金型に近い部位の径）よりも小さいように加工してしまうと、頭部の下側に肉が回りきらないでダレてしまう。
【００４４】
なお、上述した実施形態とは異なり、溝部を剪断加工により形成する場合は、張り出し部が頭部１２の外接円よりもはみ出るように大きく形成されてしまい、はみ出した部位がバリになる。このバリを除去するためにバリ取り加工を施す必要が生じる。このように、溝部を剪断加工により形成しようとすると、バリ取り加工が必要になるので、溝部を剪断加工により形成することは好ましくない。上述した本実施形態によれば、溝部を形成した後にバリ取り加工をしなくてもよいので好ましい。
【００４５】
完成品であるねじ１１の頭部１２と第二中間素材４１Ｂの頭部１２と第一中間素材４１Ａの膨出部４２の体積は、加工の前後で変化しないので、完成品のねじ１１の頭部１２の大きさを定め、第一中間素材４１Ａの膨出部４２の直径を定めれば第一中間素材４１Ａの膨出部４２の高さもおのずから定まる。
【００４６】
このとき、第一中間素材４１Ａの頭部１２の高さが、完成品であるねじ１１の頭部１２の高さに対して大きすぎると、図４の（ｂ）に示した第二中間素材形成工程において、塑性変形する肉の量が多くなり過ぎ、肉が回らずに係合凹部２１の形状精度が悪くなってしまうおそれがある。
【００４７】
そのため、表１の実施例のように、（第一中間素材４１Ａの膨出部４２の直径／第一中間素材４１Ａの膨出部４２の高さ）の比率を１以上とし、かつ、（第一中間素材４１Ａの膨出部４２の高さ／ねじ１１の頭部１２の高さ）の比率を１．８未満とすることが好ましい。
【００４８】
表１の例では、完成品であるねじ１１の頭部１２が、溝部２５の仮想的な内接円の直径が５．８ｍｍ、高さが２．６ｍｍとなるように、第一中間素材４１Ａの膨出部４２の寸法を実施例および比較例に示す寸法に設定した。なお、溝部２５の仮想的な内接円の直径と、溝部形成凸部７４の仮想的な内接円の寸法は同一である。
【００４９】
表１の実施例に示したように、（第一中間素材４１Ａの膨出部４２の高さ／ねじ１１の頭部１２の高さ）の比率が１．８未満の１．５なので、塑性変形する肉量が適量であり、安定して所望の形状精度を有する係合凹部２１が得られた。
【００５０】
このような考察から、比較例のように、第一中間素材を膨出部４２の上半分の直径が下半分の直径よりも小さく、膨出部４２の高さがねじ１１の頭部１２の高さの１．８倍以上に加工してしまうと、塑性変形する肉の量が大きくなりすぎ、所望の形状精度の溝部２５や係合凹部２１が得られないと考えられる。
【００５１】
なお、上記実施形態では、十字ドライバビットが係合する係合凹部２１を頭部１２に形成した場合を例示して説明したが、係合凹部２１の形状はこの形状に限らない。
【００５２】
次に、他の形状の係合凹部を備えた変形例に係るねじについて説明する。
図８は、変形例に係るねじ１１Ａを示す図であって、（ａ）は上面図、（ｂ）は（ａ）におけるＩＩ−ＩＩ断面図である。
【００５３】
図８に示すように、このねじ１１Ａは、その頭部１２に、平面視六角形状の係合凹部９１を有している。この係合凹部９１は、市販の六角レンチからなる締め付け工具（図示略）が嵌合可能とされている。係合凹部９１には、その内周部に、６つの係合段部９３が形成されている。各係合段部９３の間には、反締め付け方向Ｂへ向かって次第に頭部１２の上方へ傾斜する傾斜面９４を有している。
【００５４】
上記のねじ１１Ａでは、頭部１２の係合凹部９１に六角レンチからなる締め付け工具を挿し込むことで、締め付け工具が係合凹部９１に嵌合する。この状態で、締め付け工具を締め付け方向Ａへ回転させると、ねじ１１Ａは、締め付け工具によって締め付け方向Ａへ回転される。また、頭部１２の係合凹部９１に挿し込んだ締め付け工具を反締め付け方向Ｂへ回転させると、締め付け工具が傾斜面９４により押し上げられ、頭部１２の上方へ押し出される。このように、被締結物を締結していたねじ１１Ａの係合凹部９１に締め付け工具を挿し込んで反締め付け方向Ｂへ回転させても、締め付け工具は頭部１２の係合部９２に係合しない。つまり、ねじ１１Ａは、締め付け工具によって反締め付け方向Ｂへ回転されず、締結状態が維持される。
【００５５】
また、このねじ１１Ａも、その頭部１２の周囲に形成された複数の溝部２５を有しているので、締結解除工具３１を用いて緩めることができる。締結解除工具３１を用いてねじ１１Ａを緩める場合も、まず、ねじ１１Ａの頭部１２に、締結解除工具３１のねじ係合部３２をあてがい、収容凹部３５内に頭部１２を収容させ、頭部１２の溝部２５に係合突起部３６を係合させる。そして、ねじ１１Ａの頭部１２に係合させた締結解除工具３１の把持部３３に市販の工具を係合させて反締め付け方向Ｂへ捻る。これにより、ねじ１１Ａは、締結解除工具３１とともに反締め付け方向Ｂへ回転され、よって、被締結物を締結していたねじ１１Ａが緩められる。
【００５６】
また、上記実施形態では、頭部１２に３つの溝部２５を形成した場合を例示したが、溝部２５の形成数は３つに限らず、５つや７つでも良い。なお、溝部２５が３つや５つの場合は、溝部２５の形成が容易である。
【符号の説明】
【００５７】
１１：ねじ、１２：頭部、１３：軸部、１４：ねじ部、２１：係合凹部、２５：溝部、２６：張り出し部、４１：ワーク、４１Ａ：第一中間素材、４１Ｂ：第二中間素材、５１：第一金型、５２：軸凹部、６１：第二金型、６２：予備加工凹部、７１：第三金型、７２：加工凹部
【図１】
0006467184.tif 000003
【図２】
0006467184.tif 000004
【図３】
0006467184.tif 000005
【図４】
0006467184.tif 000006
【図５】
0006467184.tif 000007
【図６】
0006467184.tif 000008
【図７】
0006467184.tif 000009
【図８】
0006467184.tif 000010